(57)【特許請求の範囲】
【請求項１】
基板が載置されるサセプタと、前記サセプタが収容され、透明石英部材により封止されたチャンバーと、
前記チャンバーの外側に設けられ、測定光路が前記透明石英部材の内壁面上のウォールデポの生成が予測される箇所を横切って前記チャンバー内のサセプタ温度を測定するように設置されたサセプタ温度測定用パイロメーターと、を有する気相成長装置において実施される気相エッチング方法であり、
前記チャンバー内を昇温させ、前記ウォールデポの存在しない状態での前記サセプタ温度を予め測定することにより基準温度を設定しておく工程と、
前記チャンバー内を昇温させた状態での前記サセプタ温度が前記基準温度よりも低い場合には、前記ウォールデポが生成されているものとみなして気相エッチングを行う気相エッチング開始工程と、
前記サセプタ温度が前記基準温度となったら前記気相エッチングを終了する気相エッチング終了工程と、
を含む気相エッチング方法。
【請求項２】
前記気相エッチング終了工程において、ウォールデポが無い場合における、サセプタ温度を所定の値に制御したときのヒーター出力を予め測定しておき、前記サセプタ温度が一定の温度となるようにヒーター出力をフィードバック制御し、前記ヒーター出力が上記予め測定しておいたヒーター出力に到達したときに、前記サセプタ温度が前記基準温度となったとみなして前記気相エッチングを終了するようにした、請求項１記載の気相エッチング方法。
【請求項３】
請求項１又は２に記載の気相エッチング方法によって、気相成長装置のチャンバーを気相エッチングによりクリーニングした後に、前記クリーニングされたチャンバー内のサセプタ上に基板を載置し、前記基板を加熱装置で昇温しながら原料ガスをチャンバー内に導入することにより、前記基板の表面上にエピタキシャル層を形成してなるエピタキシャル基板の製造方法。
【発明の詳細な説明】
【技術分野】
【０００１】
本発明は、気相成長装置において実施される気相エッチング方法に関し、より詳しくは、気相成長装置のチャンバー内のウォールデポを除去するための気相エッチング方法及びそれを用いたエピタキシャル基板の製造方法に関する。
【背景技術】
【０００２】
半導体基板（以下基板という）であるシリコンウェーハを用いて、コンピュータのメモリや演算素子、またデジタルカメラやビデオの撮像素子等、さまざまなデバイスが作られている。特に、先端向けのデバイスには、シリコンウェーハの表面に気相成長によりシリコン層を堆積させたエピタキシャルシリコンウェーハ（エピウェーハ）が用いられている。
【０００３】
一般的にエピウェーハは、１１００℃以上の高温でトリクロロシラン等の原料を気相反応させ、シリコン基板上にエピタキシャルシリコン層を成膜させ作られる。気相成長装置では、ウェーハと前記ウェーハを載置するサセプタをヒーターで加熱し、炉体を冷却するコールドウォール式の装置が一般的である。
【０００４】
図４に、気相成長装置の透明石英部材で封止されたチャンバーの様子を模式的に示す。
気相成長装置は、サセプタ支持具６に支持されてウェーハＷを載置するサセプタ２を具備するチャンバー１を有している。チャンバー１は、上下に設置された透明石英部材４，４’によって封止される構成となっている。透明石英部材４，４’を通してウェーハＷおよびサセプタ２を昇温するため、チャンバー上部および下部にランプ等のヒーター１０が設置される。
【０００５】
エピタキシャル成長反応はシリコン基板であるウェーハＷ上で発生すると同時に、サセプタ２上やチャンバー１の壁面上でも反応し、ポリシリコンや珪素化合物が副生成物として堆積する。このような副生成物はウォールデポ（ウォールデポジション）と呼ばれる。図４に示すように、ウォールデポ１４がウェーハＷと加熱用ランプであるヒーター１０の間の透明石英部材４上に付着すると、エピタキシャル反応中に壁面から剥離し、前記ウェーハＷ上に付着することでパーティクルとなる。
【０００６】
また、ウォールデポ１４が生成されると、図４に示すようにヒーター１０の照射光１５を遮ることとなってしまい、ウォールデポ１４によって影となる領域の温度が低下し、温度分布が悪化するため、エピタキシャルウェーハの膜厚分布・抵抗分布が悪化し、スリップ転位が発生しやすくなる。
【０００７】
さらに、気相成長装置の透明石英部材で封止されたチャンバー１において、前記透明石英部材４，４’上に生成するウォールデポ１４は、シリコン基板の温度を測定するパイロメーターに入射する輻射光を遮り、測定温度の精度を悪化させる。
【０００８】
故に、ウォールデポは定期的に除去する必要があり、ウォールデポの除去には塩化水素ガス（ＨＣｌ）を用いた気相エッチングが行われる。しかし、過度にエッチングを行うと、チャンバーの部材の寿命を低下させるとともに、サイクルタイムが増加し、生産性が悪化するという問題があった。
【先行技術文献】
【特許文献】
【０００９】
【特許文献１】特開2013-051350
【発明の概要】
【発明が解決しようとする課題】
【００１０】
前述のように、気相成長においてはＨＣｌを用いた気相エッチングにより定期的にウォールデポを除去する必要がある。必要なエッチングの時間は、反応したエピタキシャル膜の厚さの累積に応じて変化する。種々のエピタキシャル膜厚・エッチング時間でチャンバー内のウォールデポ残存量を評価し、必要なエッチング時間を計算する。
【００１１】
しかしながら、上記ウォールデポ残存量の評価は目視で行うため、必ずしも正確ではない。また、必要なエッチング時間は、反応したエピタキシャル膜厚の累積だけでなく、ソースガス種やプロセス温度、キャリアガス流量等のエピタキシャル反応条件にも影響を受ける。
【００１２】
このように、エッチング時間はエピタキシャル膜厚の累計に加え、確実にエッチングを行うためには、オーバーエッチング時間の導入が必要となる。しかし、過度のエッチングはＳｉＣ部材からなるサセプタにダメージを与えてしまう。また、エッチング時間の増大は生産性を悪化させてしまう。
【００１３】
本発明は上記従来技術の問題点に鑑みなされたもので、気相成長装置のチャンバー内に堆積したウォールデポをエッチングにより除去する際、エッチング時間を短縮でき、オーバーエッチングによるサセプタのダメージを減少させ、生産性を向上することができる気相エッチング方法及びエピタキシャル基板の製造方法を提供することを目的とする。
【課題を解決するための手段】
【００１４】
上記課題を解決するため、本発明の気相エッチング方法は、基板が載置されるサセプタと、前記サセプタが収容され、透明石英部材により封止されたチャンバーと、前記チャンバーの外側に設けられ、測定光路が前記透明石英部材の内壁面上のウォールデポの生成が予測される箇所を横切って前記チャンバー内のサセプタ温度を測定するように設置されたサセプタ温度測定用パイロメーターと、を有する気相成長装置において実施される気相エッチング方法であり、前記チャンバー内を昇温させ、前記ウォールデポの存在しない状態での前記サセプタ温度を予め測定することにより基準温度を設定しておく工程と、前記チャンバー内を昇温させた状態での前記サセプタ温度が前記基準温度よりも低い場合には、前記ウォールデポが生成されているものとみなして気相エッチングを行う気相エッチング開始工程と、前記サセプタ温度が前記基準温度となったら前記気相エッチングを終了する気相エッチング終了工程と、を含む気相エッチング方法、である。
【００１５】
コールドウォール型の気相成長装置は、サセプタをヒーターで加熱し、炉体を冷却しながらエピタキシャル反応および気相エッチングを行う。気相エッチングは高温であると反応効率が高いため、サセプタ上のウォールデポは除去が容易であるのに対し、チャンバー壁面のウォールデポは長時間のエッチングが必要となる。特に透明石英部材は昇温しづらく、前記透明石英部材上のウォールデポはエッチング残りとなりやすい。
【００１６】
このため、前記チャンバー内の透明石英部材上のウォールデポが除去されたタイミングでは、前記チャンバー内の透明石英部材上以外の箇所に堆積しているウォールデポについても既に除去されたとみなすことができる。故に、気相エッチング中におけるチャンバー内の透明石英部材上のウォールデポを逐次検出し、前記ウォールデポが除去されたタイミングで気相エッチングを終了するようにすれば、エッチング時間を最小限に抑え、サセプタのダメージを減少させ、生産性を向上することができる。
【００１７】
前記チャンバー内の透明石英部材上のウォールデポ検出方法として、サセプタ温度測定用にパイロメーター（放射温度計）を使用する。サセプタ温度測定用パイロメーターは、チャンバー外部から透明石英部材を通してサセプタ表面の温度を測定し、かつ、前記チャンバー内の透明石英部材上のウォールデポの生成が予測される箇所が、前記サセプタ表面の温度測定点と前記サセプタ温度測定用パイロメーターの検出部との間の測定光路を横切る位置に設置する。
【００１８】
前記チャンバー内の透明石英部材上にウォールデポ生成がある場合、前記ウォールデポがサセプタ表面の輻射光を反射・吸収し、サセプタ温度測定用パイロメーターの測定値が実際の温度より低く表示される。一定のヒーター出力でサセプタを加熱しながら気相エッチングを行うと、次第に透明石英部材上のウォールデポが除去され、前記サセプタ表面温度の測定値が増加する。
【００１９】
ウォールデポ生成が無い状態における所定のヒーター出力でのサセプタ温度を予め測定し基準温度を設定しておき、ヒーターを前記出力に制御しながら気相エッチングを行い、サセプタが前記基準温度に到達したときにエッチングを終了するようにすれば、チャンバー内にウォールデポ除去残りがなく、かつ、エッチング時間を最小限とすることができる。
【００２０】
前記チャンバーのウォールデポの生成が予測される内壁面の箇所としては、前記チャンバーの透明石英部材の内壁面上におけるウォールデポが形成されやすい箇所とすればよい。特に、前記チャンバーの透明石英部材の内壁面上の最もウォールデポが形成されやすい箇所を前記チャンバーのウォールデポの生成が予測される内壁面の箇所として、サセプタ温度測定用パイロメーターを設置するのが好適である。
【００２１】
前記気相エッチング終了工程において、前記サセプタ温度が所定の温度となるようにヒーター出力を制御し、前記ヒーター出力が所定の値となったときに、前記サセプタ温度が前記基準温度となったとみなして前記気相エッチングを終了するようにしてもよい。
【００２２】
即ち、前述のように、ヒーター出力を一定に制御しながら気相エッチングを行い、サセプタが所定の温度となったタイミングでエッチングを終了する方法と同様に、サセプタ温度を一定に制御しながら気相エッチングを行い、ヒーター出力が所定の値となったタイミングで、前記サセプタ温度が前記基準温度となったとみなしてエッチングを終了する方法でも、エッチング時間の短縮が実現できる。
【００２３】
透明石英部材上にウォールデポの堆積がある場合、サセプタ温度測定用パイロメーターによるサセプタ温度の測定値が低下する。サセプタ温度が一定となるようにヒーター出力をフィードバック制御すると、気相エッチングにより次第にヒーター出力が低下する。ウォールデポが無い場合における、サセプタ温度を所定の値に制御したときのヒーター出力を予め測定しておき、サセプタ温度を一定に制御しながら気相エッチングを行い、サセプタが前記ヒーター出力に到達したときにエッチングを終了することで、チャンバー内にウォールデポ除去残りなく、かつ、エッチング時間を最小限とすることができる。
【００２４】
本発明のエピタキシャル基板の製造方法は、前記気相エッチング方法によって、気相成長装置のチャンバーを気相エッチングによりクリーニングした後に、前記クリーニングされたチャンバー内のサセプタ上に基板を載置し、前記基板を加熱装置で昇温しながら原料ガスをチャンバー内に導入することにより、前記基板の表面上にエピタキシャル層を形成してなるエピタキシャル基板の製造方法である。
【発明の効果】
【００２５】
本発明の気相エッチング方法によれば、気相成長装置のチャンバー内に堆積したウォールデポをエッチングにより除去する際、エッチング時間を短縮でき、オーバーエッチングによるサセプタのダメージを減少させ、生産性を向上することができる気相エッチング方法及びエピタキシャル基板の製造方法を提供することができるという著大な効果を奏する。
【図面の簡単な説明】
【００２６】
【図１】本発明の気相エッチング方法が実施される気相成長装置の一例を示す断面図である。
【図２】本発明の気相エッチング方法が実施される気相成長装置の要部概略図である。
【図３】本発明の実施例における、気相エッチング中のサセプタ温度の推移である。
【図４】気相成長装置の要部概略図である。
【発明を実施するための形態】
【００２７】
以下、本発明の実施の形態を図面を参照しながら説明するが、これらは例示的に示されるもので、本発明の技術思想から逸脱しない限り種々の変形が可能なことはいうまでもない。
【００２８】
本発明の気相エッチング方法では、チャンバー内にウェーハを載置するサセプタを具備し、透明石英部材で封止されたチャンバーをもつ、コールドウォール式の枚葉式気相成長装置を用いる。図１に、本発明の気相エッチング方法が実施される気相成長装置の一例を示す。
【００２９】
図１に示される如く、コールドウォール式の気相成長装置１３は、チャンバー１内にウェーハＷを載置するサセプタ２を具備している。また、ＳＵＳ（ステンレス鋼）からなるチャンバーベース３，３’とそれを上下から挟み、チャンバー１を封止する透明石英部材４，４’と、チャンバーベース３，３’をカバーする不透明石英部材５，５’を備える。サセプタ２はサセプタ支持具６に支持されており、サセプタ支持具６は回転機構７に接続されている。
【００３０】
チャンバー１には原料ガス（例えばＳｉＣｌ４、ＳｉＨＣｌ３、ＳｉＨ２Ｃｌ２、ＳｉＨ４、およびドーパントなど）およびキャリアガス（例えば水素）を含む気相成長ガスをサセプタの上側の領域に導入する気相成長ガス導入口８が設けられている。また、チャンバー１には、気相成長ガス導入口８と反対側に、ガスを排出するためのガス排出口９が設けられている。
【００３１】
透明石英部材４，４’を通してウェーハＷおよびサセプタ２を昇温するため、チャンバー上部および下部にランプ等のヒーター１０，１０’が設置される。また、ウェーハ上部からそれぞれウェーハＷおよびサセプタ２の温度を測定するための、ウェーハ温度測定用パイロメーター１１とサセプタ温度測定用パイロメーター１２が設置される。
【００３２】
サセプタ温度測定用パイロメーター１２は、測定光路が前記透明石英部材４，４’の内壁面上のウォールデポの生成が予測される箇所を横切って前記チャンバー１内のサセプタ２の温度を測定するように設置する。特に、透明石英部材４，４’上において最もウォールデポが堆積しやすい箇所を測定光路が横切る視野で、サセプタ表面温度を測定するように設置するのが好適である。
【００３３】
このような枚葉式気相成長装置を用いて、例えば直径３００ｍｍのシリコンウェーハ上にシリコンエピタキシャル層を形成することでエピタキシャルウェーハとなる。エピタキシャルウェーハのエピタキシャル層製造フローを以下に説明する。
【００３４】
まず、基板搬入用ロボット（図示せず）などにより、チャンバー１にウェーハＷを搬入し、サセプタ２上に載置する。気相成長ガス導入口８から水素を例えば５０ｓｌｍ供給し、ウェーハＷを回転機構７で５０ｒｐｍに回転させながら、加熱装置であるヒーター１０，１０’によりウェーハＷを例えば１１００℃に昇温する。ウェーハ温度測定用パイロメーター１１の測定値をフィードバックして温度が一定に維持するようにヒーター１０，１０’の出力を制御し、例えば３０秒間アニールを行う。これにより、ウェーハＷ表面の自然酸化膜が除去されウェーハＷ表面が水素終端される。
【００３５】
アニール後、ウェーハ温度を１１００℃に維持した状態で、例えば原料ガスとしてＳｉＨＣｌ３を水素で例えば３％に希釈し、ドーパントを数ｐｐｂ導入した反応ガスを、例えば５０ｓｌｍチャンバー１に導入する。ＳｉＨＣｌ３がウェーハＷ上で還元され、シリコンエピタキシャル膜が生成し、未反応ガスや反応副生成物からなる排出ガスはガス排気口９から排出される。そして、ウェーハを例えば６００℃まで降温させた後、チャンバー１からウェーハＷが搬出される。
【００３６】
このようなエピタキシャル反応が繰り返されることで、サセプタ２、透明石英部材４，４’、不透明石英部材５，５’の表面上にウォールデポが堆積する。そこで、エピタキシャルウェーハの累積膜厚が、例えば２０μｍ以上となった時点で、気相エッチングによりウォールデポを除去するようにする。本発明に係る気相エッチング方法のフローを以下に示す。
【００３７】
まず、前記チャンバー１内を昇温させ、ヒーター出力を一定に制御し、ウォールデポの存在しない状態でのサセプタ２の温度を予め測定し、これを基準温度とする。基準温度は例えば１２００℃である。
【００３８】
サセプタ２を所定のヒーター出力で加熱し、サセプタ２上をサセプタ温度測定用パイロメーター１２で温度測定した場合、図２（ａ）に示すように、輻射光１６は減衰されることがないため、表示される測定温度は正確なものとなる。
【００３９】
しかし、サセプタ２とサセプタ温度測定用パイロメーター１２との間の測定光路上に、ウォールデポ１４が存在すると、サセプタ温度測定用パイロメーター１２の輻射光１６は減衰された輻射光１６’となり、表示される測定温度が低くなる。したがって、前記チャンバー１内を昇温させ、ヒーター出力を一定に制御し、図２（ａ）のようにウォールデポの存在しない状態でのサセプタ２の温度を予め測定し、これを基準温度とする。
【００４０】
次に、前記チャンバー１内を昇温させた状態での前記サセプタ温度が前記基準温度よりも低い場合には、図２（ｂ）のようにウォールデポ１４が生成されているものとみなして気相エッチングを開始する。基準温度が例えば１２００℃であり、前記チャンバー１内を昇温させてもサセプタ温度が例えば１１６０℃にしか到達しないのであれば、ウォールデポが形成されていると考えられる。
【００４１】
気相エッチングにあたっては、ヒーター出力を制御し、サセプタ２を例えば１２００℃まで昇温する。前記サセプタ温度で例えば６０秒間維持し、透明石英部材４，４’や不透明石英部材５，５’の温度を増加させる。続いて、ヒーター出力を一定に制御しながら、ＨＣｌガスを例えば２５ｓｌｍチャンバー１に導入し、ウォールデポを除去する。
【００４２】
このようにして、チャンバー壁面のウォールデポが除去されるが、サセプタ温度が所定の基準温度となったときをエッチングの終点とする。その後、チャンバー１内を降温する。
【００４３】
気相エッチングの経過時間とサセプタ温度の関係を示した例を図３に示す。図３に示した例では、エッチング開始後５０秒間は透明石英部材４，４’上のウォールデポが除去されることにより、サセプタ温度の測定値が上昇するが、５０秒以降は温度変化がなく、オーバーエッチングである。上述した本発明に係る気相エッチング方法のフローの例では、温度変化が１２００℃となったときにエッチングを終了するため、過不足なくエッチングできる。また、従来は約７０秒間気相エッチングを行っていたため、気相エッチングの時間が２０秒間短縮されることとなる。
【００４４】
このように、本実施形態によれば、気相エッチング時にサセプタ温度測定用パイロメーター１２でサセプタ表面温度を測定し、サセプタ温度が所定の値となった時をエッチングの終点とすることで、チャンバー１の透明石英部材４，４’上のウォールデポ上に付着するウォールデポを確実に除去することができる。また、チャンバー１内の部材上（サセプタ２の表面、透明石英部材４，４’の内壁、不透明石英部材５，５’の内壁）に生成されたウォールデポも除去されることとなる。
【００４５】
本発明に係る気相エッチング方法では、従来よりも気相エッチング時間が短縮されるため、ＳｉＣ部材へのエッチングによるダメージを低減し、生産性を向上することができる。
【００４６】
また、上記した実施形態においては、サセプタ温度が所定の温度となったときにエッチングを終了する例を示したが、サセプタ温度が一定となるようにヒーター出力をフィードバック制御し、ヒーター出力が所定の値となった場合に前記サセプタ温度が前記基準温度となったとみなして気相エッチングを終了するようにしてもよい。
【００４７】
次に、本発明のエピタキシャル基板の製造方法について説明する。
まず、前述のように本発明の気相エッチング方法によってクリーニングされたチャンバー１を有するエピタキシャル成長装置１３を用いて、基板搬入用ロボット（図示せず）などにより、エピタキシャル成長装置１３のチャンバー１に、基板としてシリコン単結晶のウェーハＷを搬入し、サセプタ２上に載置する。
【００４８】
その後、前述したエピタキシャル層製造フローと同様にして、加熱装置であるヒーター１０，１０’によりウェーハＷを例えば１１００℃に昇温しながら原料ガスをチャンバー内に導入し、前記ウェーハの表面上にエピタキシャル層を形成し、エピタキシャルウェーハを製造する。これにより、ウェーハＷの主表面上にシリコンエピタキシャル層が形成され、シリコンエピタキシャルウェーハを製造することができる。
【符号の説明】
【００４９】
１：チャンバー、２：サセプタ、３，３’：チャンバーベース、４，４’：透明石英部材、５，５’：不透明石英部材、６：サセプタ支持具、７：回転機構、８：気相成長ガス導入口、９：ガス排出口、１０，１０’：ヒーター、１１：ウェーハ温度測定用パイロメーター、１２：サセプタ温度測定用パイロメーター、１３：気相成長装置、１４：ウォールデポ、１５：照射光、１６：輻射光、１６’：減衰された輻射光、Ｗ：ウェーハ。
【図１】
0006524944.tif 000002
【図２】
0006524944.tif 000003
【図３】
0006524944.tif 000004
【図４】
0006524944.tif 000005